(57)【特許請求の範囲】
【請求項１】
スチレン−イソプレン−スチレンブロック共重合体を５〜４０質量％、平均分子量５００００〜２０００００の高分子ポリイソブチレンを１〜２５質量％、平均分子量５０００〜１５０００の低分子ポリイソブチレンを０．５〜２４質量％、粘着付与剤を３〜５０質量％、可塑剤を２０〜７０質量％、分散剤を０．０１〜７質量％、および薬物としてカルボキシル基またはその塩を有する抗炎症剤を０．１〜８質量％含有し、かつＬ−メントールを含有しない、抗炎症剤含有皮膚用貼付剤。
【請求項２】
前記カルボキシル基またはその塩を有する抗炎症剤が、インドメタシン、ケトプロフェン、フルルビプロフェン、ジクロフェナク、ロキソプロフェン、ケトロラク、およびそれらの塩類からなる群から選ばれる少なくとも一種の抗炎症剤であり、該抗炎症剤の配合量が０．５〜５質量％である、請求項１に記載の貼付剤。
【請求項３】
米国薬局方放出試験法記載の回転シリンダーによる水放出試験を下記条件：
試験液  蒸留水
液温  ３２±０．５℃
シリンダー下端と容器底内面との間の距離  １２±２ｍｍ
回転数  ５０ｒｐｍ
で実施した場合における試験開始から１時間後の薬物放出率が２０〜６４質量％であり、かつ、３時間後の薬物放出率が４０〜９３質量％である、請求項１に記載の貼付剤であって、
スチレン−イソプレン−スチレンブロック共重合体を１０〜３０質量％、高分子ポリイソブチレンを５〜１２質量％、低分子ポリイソブチレンを５〜１５質量％、粘着付与剤を５〜１６質量％、可塑剤を４６〜５１．９５質量％、分散剤を０．０５〜６質量％、および薬物としてカルボキシル基またはその塩を有する抗炎症剤を２質量％含有し、かつＬ−メントールを含有しない、貼付剤。
【請求項４】
前記スチレン−イソプレン−スチレンブロック共重合体の配合量が１０〜３０質量％である、請求項１に記載の貼付剤。
【請求項５】
前記高分子ポリイソブチレンの配合量が３．６〜１２質量％である、請求項１に記載の貼付剤。
【請求項６】
前記低分子ポリイソブチレンの配合量が２〜１５質量％である、請求項１に記載の貼付剤。
【請求項７】
前記粘着付与剤がロジン系樹脂であり、該粘着付与剤の配合量が５〜３０質量％である、請求項１に記載の貼付剤。
【請求項８】
前記可塑剤が流動パラフィンであり、該可塑剤の配合量が３０〜６０質量％である、請求項１に記載の貼付剤。
【請求項９】
前記分散剤がステアリン酸金属塩であり、該分散剤の配合量が０．１〜５質量％である、請求項１に記載の貼付剤。
【請求項１０】
前記貼付剤が支持体を更に備えており、該支持体が、
試料幅５０ｍｍ、試料長２００ｍｍ及び伸長速度２００ｍｍ／ｍｉｎの測定条件でのＪＩＳ  Ｌ  １０９６に規定される３０％伸張時荷重が縦方向１００〜８００ｇ及び横方向５００〜２５００ｇ、
試料幅５０ｍｍ、試料長２００ｍｍ及び伸長速度２００ｍｍ／ｍｉｎの測定条件でのＪＩＳ  Ｌ  １０９６に規定される５０％伸張時回復率が縦方向７５〜９５％及び横方向６５〜８５％、
のものである、請求項１に記載の貼付剤。
【発明の詳細な説明】
技術分野
本発明は、経皮投与用の消炎鎮痛効果を目的とした抗炎症剤含有貼付剤に関するものであり、より詳しくは腰痛、筋肉痛、関節周囲炎等の治療を目的とし、薬効成分としてカルボキシル基またはその塩を有する抗炎症剤を含有する貼付剤に関するものである。
背景技術
非ステロイド系の抗炎症剤については、皮膚から吸収させる目的で多くの経皮投与用製剤が知られており、天然ゴム、アクリル酸系ポリマー、或いはスチレン−イソプレン−スチレンブロック共重合体などの熱可塑性弾性体からなる基剤を用いた貼付剤が知られている。例えば、特許第２８１６７６５号公報においては、ベースポリマーとしてのスチレン−イソプレン−スチレンブロック共重合体およびポリイソブチレンと、溶解剤としてのロジンエステル誘導体およびＬ−メントールと、可塑剤としての流動パラフィンとからなる基剤にカルボン酸類に属する抗炎症剤を配合した貼付剤の提案がなされている。また、国際公開番号ＷＯ９６／０８２４５号公報においては、ベースポリマーとしてのスチレン−イソプレン−スチレンブロック共重合体およびポリイソブチレンと、溶解剤としてのＬ−メントールと、粘着付与剤としてのロジンエステル誘導体と、可塑剤としての流動パラフィンとからなる基剤に分子中にカルボン酸基を有する抗炎症剤を配合し、さらに上記カルボン酸基を有する抗炎症剤とＬ−メントールとのエステル化を防止するエステル化抑制剤として脂肪酸金属塩を配合した貼付剤の提案がなされている。
発明の開示
しかしながら、特許第２８１６７６５号公報や国際公開番号ＷＯ９６／０８２４５号公報に記載の従来の消炎鎮痛貼付剤であっても、以下に説明するように未だ十分なものではないことを本発明者らは見出した。すなわち、上記従来の消炎鎮痛貼付剤のようにカルボキシル基を有する抗炎症剤とＬ−メントールとを併用すると、かかる抗炎症剤とＬ−メントールとが製剤処方段階或いは製剤中長期間放置することにより一部エステル化反応してしまい、エステル化抑制剤として脂肪酸金属塩を配合してもその反応は必ずしも十分に防止されるものではなかった。また、Ｌ−メントールは昇華性のため、貼付剤にＬ−メントールが含有されているとその臭いが周囲に揮散するため貼付するのを敬遠する人も少なくない。
一方、Ｌ−メントールはカルボキシル基を有する抗炎症剤に対して溶解剤としても作用するため、カルボキシル基を有する抗炎症剤を含有する従来の貼付剤においてＬ−メントールの配合をなくしてしまうと、高い薬物放出性を恒常的に安定して維持することが困難となり、薬理効果（消炎鎮痛効果）の持続性等の点で十分なものではなかった。
本発明は、上記従来技術の有する課題に鑑みてなされたものであり、Ｌ−メントールを配合していないにも拘わらず、カルボキシル基またはその塩を有する抗炎症剤による十分な消炎鎮痛効果が皮膚刺激等の弊害を招くことなく長時間にわたって安定して得られ、しかも付着性に優れ、剥離時の痛みが低減され、粘着基剤の安定性にも優れた抗炎症剤含有貼付剤を提供することを目的とするものである。
本発明者らは、上記目的を達成すべく鋭意検討を行った結果、カルボキシル基またはその塩を有する抗炎症剤に対してＬ−メントールを併用することなく、特定の成分を特定の割合で含有することによって、薬効成分であるかかる抗炎症剤の１時間後および３時間後の放出率が所定範囲内であり、皮膚刺激等の弊害を招くことなく十分な消炎鎮痛効果が長時間にわたって安定して得られ、しかも粘着基剤の安定性にも優れた抗炎症剤含有貼付剤が得られることを見出し、本発明に到達した。
すなわち、本発明の抗炎症剤含有貼付剤は、スチレン−イソプレン−スチレンブロック共重合体を５〜４０質量％、高分子ポリイソブチレンを１〜２５質量％、低分子ポリイソブチレンを０．５〜２４質量％、粘着付与剤を３〜５０質量％、可塑剤を２０〜７０質量％、分散剤を０．０１〜７質量％、および薬物としてカルボキシル基またはその塩を有する抗炎症剤を０．１〜８質量％含有し、かつＬ−メントールを含有しないものである。
上記本発明の抗炎症剤含有貼付剤においては、米国薬局方放出試験法記載の回転シリンダーによる水放出試験を下記条件：
試験液  蒸留水
液温  ３２±０．５℃
シリンダー下端と容器底内面との間の距離  １２±２ｍｍ
回転数  ５０ｒｐｍ
で実施した場合における試験開始から１時間後の薬物放出率が２０〜６４質量％であり、かつ、３時間後の薬物放出率が４０〜９３質量％であることが好ましい。
また、このような粘着付与剤としてはロジン系樹脂、可塑剤としては流動パラフィン、分散剤としてはステアリン酸金属塩が好ましい。
更に、本発明の抗炎症剤含有貼付剤において使用されるカルボキシル基またはその塩を有する抗炎症剤は、インドメタシン、ケトプロフェン、フルルビプロフェン、ジクロフェナク、ロキソプロフェン、ケトロラク、およびそれらの塩類からなる群から選ばれる少なくとも一種の抗炎症剤であることが好ましい。
発明を実施するための最良の形態
本発明の抗炎症剤含有貼付剤は、薬効成分としてカルボキシル基またはその塩を有する抗炎症剤を含有するものである。かかる抗炎症剤としては、カルボキシル基（カルボン酸基）を有する抗炎症剤（例えば、インドメタシン、ケトプロフェン、フルルビプロフェン、ジクロフェナク、ロキソプロフェン、ケトロラク）、並びにそのカルボキシル基の水素原子が医学的に許容される塩（例えば、ナトリウム塩、カリウム塩、カルシウム塩、アンモニウム塩等の無機塩、またはトロメタミン塩等の有機塩）で置換された抗炎症剤が包含されるものであり、中でもインドメタシン、ケトプロフェン、フルルビプロフェン、ジクロフェナクナトリウム、ジクロフェナクアンモニウム、ロキソプロフェンナトリウム、ケトロラクトロメタミンが好ましい。
本発明の貼付剤におけるカルボキシル基またはその塩を有する抗炎症剤の配合量は０．１〜８質量％、好ましくは０．５〜５質量％である。この配合割合にすることによって、薬物の経皮吸収性、薬効の持続性、薬物の分散性等が良好で、経済的にも優れることとなる。なお、抗炎症剤の配合量が０．１質量％未満では十分な薬効が得られず、他方、配合量が８質量％を超えると過剰投与による皮膚刺激等の弊害の発現や経済性の面から適当でない。
また、本発明の抗炎症剤含有貼付剤は、上記のカルボキシル基またはその塩を有する抗炎症剤に対して溶解剤等として作用するＬ−メントールを含有するものではない。したがって、本発明の抗炎症剤含有貼付剤においては抗炎症剤のエステル化反応は十分に防止され、しかも溶解剤として作用するＬ−メントールを含有していないにも拘わらず後述する特定の成分を特定の割合で含有することによって抗炎症剤による十分な消炎鎮痛効果が皮膚刺激等の弊害を招くことなく長時間にわたって安定して得られるものである。
さらに、本発明の抗炎症剤含有貼付剤は、米国薬局方放出試験法（ＵＳＰ）記載の回転シリンダーによる水放出試験を下記条件：
試験液  蒸留水
液温  ３２±０．５℃
シリンダー下端と容器底内面との間の距離  １２±２ｍｍ
回転数  ５０ｒｐｍ
で実施した場合における試験開始から１時間後の薬物放出率が２０〜７０質量％（好ましくは３０〜６５質量％）、３時間後の薬物放出率が４０〜９３質量％（好ましくは６０〜９０質量％）であることが好ましい。薬物放出率が上記範囲の下限未満では十分な薬効が得られず、他方、上限を超えると薬物の過剰投与によって皮膚刺激等の弊害が引き起こされるおそれが生じる。従って、このように恒常的に高い薬物放出性が安定して維持される本発明の抗炎症剤含有貼付剤によって始めて、投与した際に皮膚刺激等の弊害を招くことなく優れた治療効果が長時間にわたって安定して得られる医薬品を提供することが可能となる。
このような本発明の抗炎症剤含有貼付剤は、スチレン−イソプレン−スチレンブロック共重合体、高分子ポリイソブチレン、低分子ポリイソブチレン、粘着付与剤、可塑剤および分散剤をそれぞれ特定の配合割合で含みかつＬ−メントールを含有しない基剤中に、薬効成分としてのカルボキシル基またはその塩を有する抗炎症剤を特定の配合割合で含有することによって得られる。以下に、本発明の貼付剤を構成するために用いる各種基剤成分について詳述する。
本発明にかかるスチレン−イソプレン−スチレンブロック共重合体とは、スチレン及びイソプレンのブロック共重合体であって両端部にポリスチレンを有するものであり、このようなスチレン−イソプレン−スチレンブロック共重合体としては、カリフレックスＴＲ−１１０１、ＴＲ−１１０７又はカリフレックスＴＲ−１１１１、（商品名、シェル化学（株）製）、ＪＳＲ５０００又はＪＳＲ５００２（商品名、日本合成ゴム（株）製）、クインタック３５３０、３４２１又は３５７０Ｃ（商品名、日本ゼオン（株）製）、クレイトンＤ−ＫＸ４０１ＣＳ又はＤ−１１０７ＣＵ（商品名、シェル化学（株）製）、ソルプレン４２８（商品名、フィリップペトロリアム（株）製）等が挙げられ、１種又は２種以上の組合せを使用することができる。
上記スチレン−イソプレン−スチレンブロック共重合体の配合量は、貼付剤（粘着製剤）全体の５〜４０質量％であり、好ましくは８〜３５質量％であり、より好ましくは１０〜３０質量％である。上記の配合量が５質量％未満では基剤の凝集力や保型性等が低下し、他方、上記の配合量が４０質量％を超えると基剤の凝集力が増加して粘着力の低下や作業性の低下等を招くおそれがある。
本発明にかかる高分子ポリイソブチレンとは、イソブチレンの重合体であり、平均分子量が好ましくは５００００〜２０００００のものである。このような高分子ポリイソブチレンとしては、オパノール８０、１００、１２０、１５０、２００（商品名、ＢＡＳＦ（株）製）、ビスタネックスＭＭ  Ｌ−８０、ＭＭ  Ｌ−１００、ＭＭ  Ｌ−１２０、ＭＭ  Ｌ−１４０（商品名、エクソン化学（株）製）等が挙げられ、１種又は２種以上の組合せを使用することができる。
上記高分子ポリイソブチレンの配合量は、貼付剤（粘着製剤）全体の１〜２５質量％であり、好ましくは２〜１８質量％であり、より好ましくは３．６〜１２質量％である。上記の配合量が１質量％未満では長期保存時の基剤の保型性等が低下してはみ出しが発生し易く、また抗炎症剤の放出性の低下を招くおそれがある。他方、上記の配合量が２５質量％を超えた場合も抗炎症剤の放出性の低下等を招くおそれがある。
本発明にかかる低分子ポリイソブチレンとは、イソブチレンの重合体であり、平均分子量が好ましくは５０００〜１５０００のものである。このような低分子ポリイソブチレンとしては、オパノール１０、１２、１２ＳＦ、１５、１５ＳＦ、３０ＳＦ、５０、５０ＳＦ（商品名、ＢＡＳＦ（株）製）、ビスタネックスＬＭ−ＭＳ、ＬＭ−ＭＨ、ＬＭ−Ｈ（商品名、エクソン化学（株）製）等が挙げられ、１種又は２種以上の組合せを使用することができる。
上記低分子ポリイソブチレンの配合量は、貼付剤（粘着製剤）全体の０．５〜２４質量％であり、好ましくは１〜２０質量％であり、より好ましくは２〜１５質量％である。上記の配合量が０．５質量％未満では粘着物性の低下が発生して貼付時の剥がれが発生し易く、また抗炎症剤の放出性の低下を招くおそれがある。他方、上記の配合量が２４質量％を超えると粘着物性が増加し過ぎてカブレや、剥離時の痛みの発生を招くおそれがある。
本発明にかかる粘着付与剤としては、ロジン又はロジン誘導体をベースとするロジン系樹脂が好ましく、ロジンエステル、水添ロジンエステル、マレイン酸変性ロジンエステル等が好適に用いられ得る。このような粘着付与剤（ロジン系樹脂）としては、ハリエスターＬ、Ｓ又はＰ（商品名、播磨化学（株）製）、スーパーエステルＡ−７５又はＳ−１００、パインクリスタルＫＥ−１００又はＫＥ−３１１、エステルガムＡ、ＡＡ−Ｇ、Ｈ又はＨＰ（商品名、荒川化学（株）製）、ハリコーンＤ、フォーラル８５、１００又は１０５（商品名、ハーキュリーズ（株）製）等が挙げられ、１種又は２種以上の組合せを使用することができる。
上記粘着付与剤の配合量は、貼付剤（粘着製剤）全体の３〜５０質量％であり、好ましくは４〜４０質量％であり、より好ましくは５〜３０質量％である。なお、上記の配合量が３質量％未満では粘着物性の低下および抗炎症剤の結晶化が発生して貼付時の剥がれが発生し易く、また抗炎症剤の放出性の低下を招くおそれがある。他方、上記の配合量が５０質量％を超えると粘着物性、及び基剤への抗炎症剤の溶解性が増加する傾向にあり、カブレや剥離時の痛み及び薬物放出性の低下の発生を招くおそれがある。
本発明にかかる可塑剤とは、他の基剤成分と相溶性がよく、基剤に柔軟性を与えるものであり、アーモンド油、オリーブ油、ツバキ油、パーシック油、ラッカセイ油、流動パラフィン等が好適に用いられ得る。このような可塑剤としては、１種又は２種以上の組合せを使用することができるが、中でも特に流動パラフィンが好ましい。
上記可塑剤の配合量は、貼付剤（粘着製剤）全体の２０〜７０質量％であり、好ましくは２５〜６５質量％であり、より好ましくは３０〜６０質量％である。なお、上記の配合量が２０質量％未満では可塑性が乏しく粘着物性の低下や生産性の低下が発生し易く、他方、上記の配合量が７０質量％を超えると粘着製剤が柔らかすぎ、基剤の凝集破壊発生を招くおそれがある。
本発明の抗炎症剤含有貼付剤においては、上述のスチレン−イソプレン−スチレンブロック共重合体、高分子ポリイソブチレン、低分子ポリイソブチレン、粘着付与剤および可塑剤を含む基剤中に更に分散剤が特定の配合割合で含有されている。本発明にかかる分散剤とは、製剤中の諸成分、特にスチレン−イソプレン−スチレンブロック共重合体、高分子ポリイソブチレンおよび低分子ポリイソブチレンの分散性を高めるものであり、合成ケイ酸アルミニウム、含水ケイ酸アルミニウム、水酸化アルミニウム、ケイ酸マグネシウム、酸化亜鉛、酸化チタン、ステアリン酸金属塩等の脂肪酸金属塩が好適に用いられ得る。このような分散剤としては、１種又は２種の組合せを使用することができるが、中でもステアリン酸金属塩（例えば、ステアリン酸亜鉛、ステアリン酸カルシウム、ステアリン酸アルミニウム、ステアリン酸マグネシウム）が好ましく、ステアリン酸亜鉛が特に好ましい。
上記分散剤の配合量は、貼付剤（粘着製剤）全体の０．０１〜７質量％であり、好ましくは０．０５〜６質量％であり、より好ましくは０．１〜５質量％である。なお、上記の配合量が０．０１質量％未満では高分子ポリイソブチレンの分散性や抗炎症剤の基剤中における拡散性が乏しくなるため抗炎症剤の放出性の低下が生じる。他方、上記の配合量が７質量％を超えると、分散剤自体がシミだし、粘着物性が低下し、貼付時の剥がれが発生し易くなる。
本発明の貼付剤においては、上記基剤中に薬効成分としてのカルボキシル基またはその塩を有する抗炎症剤が前述の通り０．１〜８質量％含有されている。
そして、上記組成を有する本発明の貼付剤においては、上記の各成分、特に高分子ポリイソブチレン、低分子ポリイソブチレンおよび分散剤が含有されているため、製剤中の諸成分（特にスチレン−イソプレン−スチレンブロック共重合体およびポリイソブチレン）が凝集することなく均一に分散されており、抗炎症剤の均一分散性も十分に保たれている。これにより、本発明の貼付剤においては、抗炎症剤の溶解剤として作用するＬ−メントールが含有されていないにも拘わらず、恒常的に高い薬物放出性が安定して維持されることとなり、抗炎症剤による十分な消炎鎮痛効果が皮膚刺激等の弊害を招くことなく長時間にわたって安定して得られ、しかも製剤の優れた付着性、剥離時の痛みの低減、および粘着基剤の優れた安定性も実現される。
本発明の貼付剤は、上記のスチレン−イソプレン−スチレンブロック共重合体、高分子ポリイソブチレン、低分子ポリイソブチレン、粘着付与剤、可塑剤、分散剤及び抗炎症剤に加えて、抗酸化剤、充填剤、架橋剤、防腐剤、紫外線吸収剤、吸収促進剤等の他の添加成分を必要に応じて含有していてもよい。このような他の添加成分の配合量は特に制限されないが、貼付剤（粘着製剤）全体の好ましくは０．０１〜７質量％、より好ましくは０．１〜５質量％である。
このような抗酸化剤としては、トコフェロール及びそのエステル誘導体、アスコルビン酸、アスコルビン酸ステアリン酸エステル、ノルジヒドログアヤレチン酸、ジブチルヒドロキシトルエン、ブチルヒドロキシアニソール等が好ましい。また、充填剤としては、炭酸カルシウム、炭酸マグネシウム、ケイ酸塩（例えば、ケイ酸アルミニウム、ケイ酸マグネシウム等）、ケイ酸、硫酸バリウム、硫酸カルシウム、亜鉛酸カルシウム、酸化亜鉛、酸化チタン等が好ましい。さらに、架橋剤としては、熱硬化性樹脂（アミノ樹脂、フェノール樹脂、エポキシ樹脂、アルキド樹脂、不飽和ポリエステル等）、イソシアネート化合物、ブロックイソシアネート化合物のような有機系架橋剤や、金属または金属化合物のような無機系架橋剤が好ましい。
また、防腐剤としては、パラオキシ安息香酸エチル、パラオキシ安息香酸プロピル、パラオキシ安息香酸ブチル等が好ましい。さらに、紫外線吸収剤としては、ｐ−アミノ安息香酸誘導体、アントラニル酸誘導体、サリチル酸誘導体、クマリン誘導体、アミノ酸系化合物、イミダゾリン誘導体、ピリジン誘導体、ジオキサン誘導体等が好ましい。また、吸収促進剤としては、ｄ−リモネン等のテルペン油、グリセリンモノラウレート、グリセリンモノオレート、セバシン酸ジエチル等の脂肪酸エステル、エイゾン、１−〔２−（デシルチオ）エチル〕アザシクロペンタン−２−オン等のアザシクロアルカン類、オレイン酸、ラウリン酸、ミリスチン酸等の高級脂肪酸等が挙げられる。
上記の諸成分を用いて調製される本発明の貼付剤（貼付剤層）の厚み（後述する支持体及び剥離被覆物の厚みは含まない）は５０〜３００μｍであることが好ましく、より好ましくは８０〜２００μｍである。なお、上記の厚みが５０μｍ未満では粘着性や付着性の持続が低下する傾向にあり、他方、上記の厚みが３００μｍを超えると凝集力や保型性が低下する傾向にある。
このような本発明の貼付剤は、後述する伸縮性に富んだ支持体を使用することにより縦横自由自在に伸縮し、高水準の貼付感が達成される。すなわち、上記本発明の抗炎症剤含有貼付剤によれば伸縮性を持つ支持体を採用することが可能となり、肘や膝などの屈曲部位にも十分追随しかつ長時間剥がれることなく貼付できる付着性が実現される。
上記本発明の貼付剤の支持体としては、本発明の貼付剤からの薬物の放出に影響しないものが望ましく、伸縮性又は非伸縮性のものが用いられ得る。本発明に使用可能な支持体としては、ポリエチレン、ポリプロピレン、ポリブタジエン、エチレン酢酸ビニル共重合体、ポリ塩化ビニル、ポリエステル、ナイロン、ポリウレタン等の合成樹脂のフィルム、シート、シート状多孔質体、シート状発泡体、織布又は不織布；紙；織布；不織布；これらの積層体等が挙げられる。
これらの貼付剤支持体の中でも、伸縮性を有する支持体が好ましく、試料幅５０ｍｍ、試料長２００ｍｍ及び伸長速度２００ｍｍ／ｍｉｎの測定条件での３０％伸張時荷重（ＪＩＳ  Ｌ  １０９６に規定）が好ましくは縦方向（長辺方向）１００〜８００ｇおよび横方向（短辺方向）５００〜２５００ｇであり、より好ましくは縦方向１００〜５００ｇおよび横方向５００〜２０００ｇである。また、試料幅５０ｍｍ、試料長２００ｍｍ及び伸長速度２００ｍｍ／ｍｉｎの測定条件での５０％伸張時回復率（ＪＩＳ  Ｌ  １０９６に規定）が好ましくは縦方向７５〜９５％および横方向６５〜８５％であり、より好ましくは縦方向８０〜９５％および横方向７０〜８５％である。なお、これらの支持体の３０％伸張時荷重が上記下限未満の場合には貼付時に支持体の「こし」がなくなってハンドリングが難しくなる傾向にある。他方、３０％伸張時荷重が上記上限を超える場合には長時間にわたる屈曲部位への付着が困難となる傾向にある。また、これらの支持体の５０％伸張時回復率が上記下限未満の場合には屈曲部位への貼付の際に屈曲部位への追従性に乏しく良好な付着性が得られない傾向にある。他方、５０％伸張時回復率が上記上限を超える場合には貼付時におけるハンドリングが難しくなる傾向にある。
前述のように本発明の貼付剤は、伸縮性に富んだ支持体を使用することにより肘や膝等の動きが激しい屈曲部位等に長時間にわたってしっかりと貼着される。なお、本発明にかかる前記支持体の目付（単位面積当たりの質量）は１００±３０ｇ／ｍ２であることが好ましい。
次に、本発明の抗炎症剤含有貼付剤の製造方法の好適な一例について説明する。
先ず、スチレン−イソプレン−スチレンブロック共重合体、高分子ポリイソブチレン、低分子ポリイソブチレン、粘着付与剤、可塑剤および分散剤（他の添加成分等を含有させる場合はさらにそれらの成分（但し、酸化防止剤、吸収促進剤は除く））をそれぞれ所定の割合で混合して混合物とし、窒素等の不活性雰囲気下で加熱攪拌して溶解物とする。撹拌時の温度は１１０〜２００℃が好ましく、撹拌時間は３０〜１２０分間が好ましい。続いて、薬効成分である抗炎症剤（酸化防止剤、吸収促進剤を含有させる場合はこれらの成分）を前記溶解物中に添加し、好ましくは１１０〜２００℃で好ましくは５〜３０分間撹拌して均一な溶解物を得る。また、上記諸成分をそれぞれ所定の割合となるようにヘキサン、トルエン、酢酸エチル等の有機溶剤に添加し、攪拌して均一な溶解物を得てもよい。  次に、この溶解物を通常の方法で直接支持体上に展延した後に剥離被覆物で覆った後に所望の形状に切断するか、あるいは一旦この溶解物を剥離被覆物上に展延した後に支持体上に被せて溶解物を支持体上に圧着転写させた後に所望の形状に切断しても良い。また、有機溶剤を用いて均一な溶解物を得ている場合は、支持体上に展延後乾燥機により乾燥して有機溶剤を揮発除去させた後に剥離被覆物で覆うか、あるいは剥離被覆物に展延後乾燥機により乾燥して有機溶剤を揮発除去させた後に支持体を圧着転写させることが好ましい。このような剥離被覆物としては、剥離処理（剥離しやすくするための処理）を施した剥離紙、セロファン、又はポリエチレン、ポリプロピレン、ポリエステル等の合成樹脂フィルム等が挙げられる。
なお、前記製造方法における各基剤成分、薬効成分、その他の添加成分を配合する順序は、その一例を述べたに過ぎず、本発明の貼付剤の製造方法はこの配合順序の方法に限定されるものではない。
（実施例）
以下、本発明の抗炎症剤含有貼付剤について実施例及び比較例を示してより具体的に説明するが、本発明の抗炎症剤含有貼付剤は下記の実施例に記載のものに限定されるものではない。なお、実施例及び比較例中、「部」とは特に明記しない限り「質量部」を意味する。
実施例１
スチレン−イソプレン−スチレンブロック共重合体  ２０．００部
（カリフレックスＴＲ−１１１１）
高分子ポリイソブチレン                            ５．００部
（ビスタネックスＭＭ  Ｌ−１２０）
低分子ポリイソブチレン                            ５．００部
（ビスタネックスＬＭ−Ｈ）
ロジン系樹脂                                    １６．００部
（パインクリスタルＫＥ−３１１）
流動パラフィン                                  ５１．９０部
ステアリン酸亜鉛                                  ０．１０部
ケトプロフェン                                    ２．００部
上記の処方で前記製造方法に従って貼付剤を作製した。すなわち、上記処方中の抗炎症剤以外の諸成分を混合して混合物とし、窒素雰囲気下で加熱攪拌して溶解物とした。続いて、薬効成分である抗炎症剤を前記溶解物中に添加し、加熱攪拌して均一な溶解物を得た。次に、この溶解物を支持体（ポリプロピレンからなる不織布）上に、得られる貼付剤層の厚みが１５０μｍとなるように展延した後に剥離被覆物（ポリエステルフィルム）で覆い、冷却後に所望の大きさに裁断して抗炎症剤含有貼付剤を得た。使用した支持体は、前述の３０％伸張時荷重が縦方向２５０ｇおよび横方向１２００ｇであり、５０％伸張時回復率が縦方向９０％および横方向７５％のものであった。
実施例２
スチレン−イソプレン−スチレンブロック共重合体  ２０．００部
（カリフレックスＴＲ−１１１１）
高分子ポリイソブチレン                            ５．００部
（ビスタネックスＭＭ  Ｌ−１２０）
低分子ポリイソブチレン                            ５．００部
（ビスタネックスＬＭ−Ｈ）
ロジン系樹脂                                    １６．００部
（パインクリスタルＫＥ−３１１）
流動パラフィン                                  ５０．００部
ステアリン酸亜鉛                                  ２．００部
ケトプロフェン                                    ２．００部
上記の処方とした以外は実施例１と同様にして貼付剤を作製した。
実施例３
スチレン−イソプレン−スチレンブロック共重合体  ２０．００部
（カリフレックスＴＲ−１１１１）
高分子ポリイソブチレン                            ５．００部
（ビスタネックスＭＭ  Ｌ−１２０）
低分子ポリイソブチレン                            ５．００部
（ビスタネックスＬＭ−Ｈ）
ロジン系樹脂                                    １６．００部
（パインクリスタルＫＥ−３１１）
流動パラフィン                                  ５１．９５部
ステアリン酸亜鉛                                  ０．０５部
ケトプロフェン                                    ２．００部
上記の処方とした以外は実施例１と同様にして貼付剤を作製した。
実施例４
スチレン−イソプレン−スチレンブロック共重合体  ２０．００部
（カリフレックスＴＲ−１１１１）
高分子ポリイソブチレン                            ５．００部
（ビスタネックスＭＭ  Ｌ−１２０）
低分子ポリイソブチレン                            ５．００部
（ビスタネックスＬＭ−Ｈ）
ロジン系樹脂                                    １６．００部
（パインクリスタルＫＥ−３１１）
流動パラフィン                                  ４６．００部
ステアリン酸亜鉛                                  ６．００部
ケトプロフェン                                    ２．００部
上記の処方とした以外は実施例１と同様にして貼付剤を作製した。
実施例５
スチレン−イソプレン−スチレンブロック共重合体  ２０．００部
（カリフレックスＴＲ−１１１１）
高分子ポリイソブチレン                            ３．００部
ビスタネックスＭＭ  Ｌ−１２０）
低分子ポリイソブチレン                            ５．００部
（ビスタネックスＬＭ−Ｈ）
ロジン系樹脂                                    １６．００部
（パインクリスタルＫＥ−３１１）
流動パラフィン                                  ５３．９０部
ステアリン酸亜鉛                                  ０．１０部
ケトプロフェン                                    ２．００部
上記の処方とした以外は実施例１と同様にして貼付剤を作製した。
実施例６
スチレン−イソプレン−スチレンブロック共重合体  ２０．００部
（カリフレックスＴＲ−１１１１）
高分子ポリイソブチレン                          ２５．００部
（ビスタネックスＭＭ  Ｌ−１２０）
低分子ポリイソブチレン                            ５．００部
（ビスタネックスＬＭ−Ｈ）
ロジン系樹脂                                    １６．００部
（パインクリスタルＫＥ−３１１）
流動パラフィン                                  ３０．００部
ステアリン酸亜鉛                                  ２．００部
ジクロフェナクナトリウム                          ２．００部
上記の処方とした以外は実施例１と同様にして貼付剤を作製した。
実施例７
スチレン−イソプレン−スチレンブロック共重合体  １０．００部
（カリフレックスＴＲ−１１０１）
高分子ポリイソブチレン                            ３．６０部
（オパノール８０）
低分子ポリイソブチレン                          ２０．００部
（ビスタネックスＬＭ−ＭＳ）
ロジン系樹脂                                    １５．８０部
（パインクリスタルＫＥ−１００）
流動パラフィン                                  ５０．００部
ステアリン酸亜鉛                                  ０．１０部
インドメタシン                                    ０．５０部
上記の処方とした以外は実施例１と同様にして貼付剤を作製した。
実施例８
スチレン−イソプレン−スチレンブロック共重合体  ２０．００部
（カリフレックスＴＲ−１１１１）
高分子ポリイソブチレン                          ２０．００部
（オパノール１２０）
低分子ポリイソブチレン                          １７．００部
（オパノール１５）
ロジン系樹脂                                      ５．００部
（エステルガムＡ）
流動パラフィン                                  ３０．００部
ステアリン酸亜鉛                                  ５．００部
ケトプロフェン                                    ３．００部
上記の処方とした以外は実施例１と同様にして貼付剤を作製した。
実施例９
スチレン−イソプレン−スチレンブロック共重合体  ３０．００部
（ＪＳＲ５０００）
高分子ポリイソブチレン                            ５．００部
（ビスタネックスＭＭ  Ｌ−８０）
低分子ポリイソブチレン                            １．００部
（ビスタネックスＬＭ−ＭＨ）
ロジン系樹脂                                    ３０．００部
（フォーラル８５）
流動パラフィン                                  ３３．４０部
ケイ酸アルミニウム                                ０．１０部
インドメタシン                                    ０．５０部
上記の処方とした以外は実施例１と同様にして貼付剤を作製した。
実施例１０
スチレン−イソプレン−スチレンブロック共重合体  １０．００部
（ＪＳＲ５００２）
高分子ポリイソブチレン                            ５．００部
（ビスタネックスＭＭ  Ｌ−１００）
低分子ポリイソブチレン                            ５．００部
（ビスタネックスＬＭ−ＭＳ）
ロジン系樹脂                                      ９．９０部
（フォーラル１００）
流動パラフィン                                  ６５．００部
水酸化アルミニウム                                ０．１０部
フルルビプロフェン                                ５．００部
上記の処方とした以外は実施例１と同様にして貼付剤を作製した。
比較例１
スチレン−イソプレン−スチレンブロック共重合体  ２０．００部
（カリフレックスＴＲ−１１１１）
高分子ポリイソブチレン                            ５．００部
（ビスタネックスＭＭ  Ｌ−１２０）
低分子ポリイソブチレン                            ５．００部
（ビスタネックスＬＭ−Ｈ）
ロジン系樹脂                                    １６．００部
（パインクリスタルＫＥ−３１１）
流動パラフィン                                  ４８．００部
ステアリン酸亜鉛                                  ２．００部
ケトプロフェン                                    ２．００部
Ｌ−メントール                                    ２．００部
上記の処方とし、Ｌ−メントールを抗炎症剤と共に前記溶解物中に添加するようにした以外は実施例１と同様にして貼付剤を作製した。
比較例２
スチレン−イソプレン−スチレンブロック共重合体  ２５．００部
（カリフレックスＴＲ−１１１１）
ロジン系樹脂                                      ５．００部
（パインクリスタルＫＥ−３１１）
流動パラフィン                                  ６８．００部
ケトプロフェン                                    ０．５０部
Ｌ−メントール                                    １．５０部
上記の処方とし、Ｌ−メントールを抗炎症剤と共に前記溶解物中に添加するようにした以外は実施例１と同様にして貼付剤を作製した。
比較例３
スチレン−イソプレン−スチレンブロック共重合体  １５．００部
（カリフレックスＴＲ−１１１１）
高分子ポリイソブチレン                            ５．００部
（ビスタネックスＭＭ  Ｌ−１２０）
ロジン系樹脂                                    ４０．００部
（パインクリスタルＫＥ−３１１）
流動パラフィン                                  ２３．００部
ケトプロフェン                                    ５．００部
Ｌ−メントール                                  １０．００部
ブチルヒドロキシトルエン                          ２．００部
上記の処方とし、Ｌ−メントールおよびブチルヒドロキシトルエンを抗炎症剤と共に前記溶解物中に添加するようにした以外は実施例１と同様にして貼付剤を作製した。
比較例４
スチレン−イソプレン−スチレンブロック共重合体  ２４．００部
（カリフレックスＴＲ−１１１１）
ロジン系樹脂                                      ５．００部
（パインクリスタルＫＥ−３１１）
流動パラフィン                                  ６８．００部
ステアリン酸亜鉛                                  １．００部
ケトプロフェン                                    ０．５０部
Ｌ−メントール                                    １．５０部
上記の処方とし、Ｌ−メントールを抗炎症剤と共に前記溶解物中に添加するようにした以外は実施例１と同様にして貼付剤を作製した。
比較例５
スチレン−イソプレン−スチレンブロック共重合体  １５．００部
（カリフレックスＴＲ−１１１１）
高分子ポリイソブチレン                            ５．００部
（ビスタネックスＭＭ  Ｌ−１２０）
ロジン系樹脂                                    ３７．００部
（パインクリスタルＫＥ−３１１）
流動パラフィン                                  ２３．００部
ステアリン酸亜鉛                                  ５．００部
ケトプロフェン                                    ５．００部
Ｌ−メントール                                  １０．００部
上記の処方とし、Ｌ−メントールを抗炎症剤と共に前記溶解物中に添加するようにした以外は実施例１と同様にして貼付剤を作製した。
試験例１（薬物放出性試験）
実施例１〜４で得られた貼付剤の薬物放出性を、米国薬局方放出試験法（ＵＳＰ）記載の回転シリンダー法により下記条件：
試験液  蒸留水
液温  ３２±０．５℃
シリンダー下端と容器底内面との間の距離  １２±２ｍｍ
回転数  ５０ｒｐｍ
で実施した。得られた結果を表１および図１に示す。図１において、横軸は試験開始からの時間、縦軸は抗炎症剤の放出率を示している。
表１および図１に示した結果から明らかなように、実施例１〜４で得られた本発明の貼付剤においては１時間後の薬物放出率が２０〜６４質量％、３時間後の薬物放出率が４０〜９３質量％であり、恒常的に高い薬物放出性が安定して維持されていることが確認された。その中でも特に、実施例１および２で得られた本発明の貼付剤においては、１時間後の薬物放出率が約３０〜５０質量％、３時間後の薬物放出率が約６０〜８０質量％であり、皮膚刺激性、経皮吸収性並びに持続性等を考慮した場合に特に優れた貼付剤であることが確認された。
0004854163.tif 000002
試験例２（ヒト皮膚貼付試験）
実施例１、２、３及び４で得られた貼付剤を５ｃｍ四方に打ち抜き、健康成人１０名の前腕内側に貼付して１２時間後の付着性及び剥離を行う際の痛みについての評価を得た。表２に被験者１０名の評価結果を示す。
表２に示した結果から明らかなように、本発明の貼付剤は付着性および剥離する際の痛みにおいて優れているが、ステアリン酸亜鉛が０．１質量％から５質量％の範囲で配合された場合に特に優れた付着性を保ちつつ剥離時の痛みが低減されることが確認された。
0004854163.tif 000003
試験例３（ヒト皮膚粘着力測定試験）
実施例１、２、３、４で得られた貼付剤を２ｃｍ×２ｃｍの小片に切断し、健康成人１０名の前腕皮膚に貼付した。貼付してから１２時間後、貼付剤の辺縁部をデジタルバネばかり（デジタルフォースゲージ）に接続したクリップで挟んで固定し、デジタルバネばかりを一定速度で上昇させ、貼付剤をヒト皮膚に対して９０度を保ちながら一定時間剥がされないように維持させた後、剥離してその時の力を測定した。表３に１０名の評価結果の平均値を示す。なお、数値の判断基準としては、１００〜２００ｇが好ましい粘着力を示し、それ未満では粘着力が充分ではなく貼付時の剥がれを生じ、それを超えると粘着力が強すぎて剥離時の痛みを生じてしまう。
表３に示した結果から明らかなように、本発明の貼付剤は粘着性において優れているが、ステアリン酸亜鉛が０．１質量％から５質量％の範囲で配合された場合に特に適度な粘着力が得られることが確認された。
0004854163.tif 000004
試験例４（熱安定性試験）
実施例１、２、６および比較例２、３、４、５で得られた貼付剤を直径３ｃｍの円形に打ち抜いた物をアルミポリエチレン複合フィルムでシールされた包装材に入れ、４０℃で４週間保存した後、各貼付剤の粘着力をプローブタック試験法（使用装置：ＰＲＯＶＥ  ＴＡＣＫ  ＴＥＳＴＥＲ）により測定した。なお、測定は３回繰り返し行い、得られた結果の平均値を表４に示す。また、プローブタック試験を行う際に粘着部分にシミ出しがないか観察し、得られた結果を表４に示す。
表４に示した結果から明らかなように、本発明の貼付剤は粘着基剤の熱に対する安定性が優れているが、高分子ポリイソブチレンが３．６質量％から１２質量％の範囲で配合された場合に特に加熱の影響による粘着基剤の可塑化およびシミ出しが十分に防止されることが確認された。
0004854163.tif 000005
試験例５（薬物安定性試験）
実施例１〜１０および比較例１〜５で得られた貼付剤を４０℃で６ヶ月間保存した後の薬物安定性試験を行った。すなわち、保存後の貼付剤（粘着製剤）中の残存薬物量及びエステル化した薬物量を液体クロマトグラフィーにより測定した。なお、測定は３回繰り返し行ない、得られた結果の平均値を表５に示す。
表５に示した結果から明らかなように、Ｌ−メントールを配合していない本発明の貼付剤においては保存後もほぼ１００％抗炎症剤が残存していたのに対して、Ｌ−メントールを含む比較例１〜５で得られた貼付剤においては保存後に約５〜約１５％の抗炎症剤がエステル化していたことが確認された。
0004854163.tif 000006
試験例６（モルモット皮膚刺激性試験）
予め刈毛したモルモットの頸部背側皮膚に実施例１、２および比較例１、３で得られた貼付剤を２ｃｍ×２ｃｍの小片に裁断したものを２４時間貼付し、剥がしてから１時間後の皮膚の状態を肉眼により観察した。その結果を以下の基準に則して評価し、得られた結果を表６に示す。なお、モルモットの例数は１群１０匹とした。また、陽性率は以下の式にしたがって算出した。
陽性率＝（スコア×匹数）／（最大スコア×合計匹数）
［評価基準］
紅斑及び痂皮形成                   スコア
変化なし                              ０
極軽度の紅斑                          １
軽度の紅斑                            ２
中程度から強度の紅斑                  ３
深紅色の強度の紅斑と軽度の痂皮形成    ４
表６に示した結果から明らかなように、本発明の貼付剤においては皮膚刺激による弊害の発生が十分に防止されたのに対して、比較例１、３で得られた貼付剤においては皮膚刺激による弊害の発生が十分に防止されないことが確認された。
0004854163.tif 000007
産業上の利用可能性
以上説明したように、本発明によれば、Ｌ−メントールを配合していないにも拘わらず、カルボキシル基またはその塩を有する抗炎症剤による十分な消炎鎮痛効果が皮膚刺激等の弊害を招くことなく長時間にわたって安定して得られ、しかも付着性に優れ、剥離時の痛みが低減され、粘着基剤の安定性にも優れた抗炎症剤含有貼付剤を得ることが可能となる。従って、本発明によって、消炎鎮痛を目的とする医薬品（外用貼付剤）として有用な抗炎症剤含有貼付剤を提供できるものである。
【図面の簡単な説明】
図１は、薬物放出性試験の結果を示すグラフである。
【図１】
0004854163.tif 000008